АНТИСМАЧИВАЮЩИЕ НИЗКОАДГЕЗИОННЫЕ ПОКРЫТИЯ ДЛЯ ПЕЧАТАЮЩИХ ГОЛОВОК ДЛЯ ВОДНЫХ ЧЕРНИЛ

1. Покрытие для передней поверхности струйной печатающей головки для водных чернил, содержащее:
перфторполиэфирдиоловое соединение, содержащее этилоксилированный промежуточный блок, и
триизоцианат,
при этом капля водных чернил демонстрирует угол трения менее примерно 30° и угол контакта более примерно 40° с поверхностью указанного покрытия.
2. Покрытие по п. 1, отличающееся тем, что капля водных чернил демонстрирует угол трения менее 30° с поверхностью указанного покрытия и угол контакта более 40° с поверхностью указанного покрытия после отверждения, при этом отверждение включает:
первое отверждение при температуре примерно 130°С в течение примерно 30 минут; и
второе отверждение при температуре примерно 290°С течение примерно 30 минут.
3. Покрытие по п. 1, отличающееся тем, что перфторполиэфирдиоловое соединение имеет общую формулу:
2
2
2
2
2
2
b
2
c
2
2
2
2
OH-(CHCHO)-CHCFO-(CFCFO)(CFO)CF-CH-(CHCHO)-OH
и имеет молекулярную массу примерно 1500 АЕМ, и при этом b и c представляют собой целые числа в диапазоне от 0 до 50.
4. Покрытие по п. 3, отличающееся тем, что триизоцианат представлен следующей общей структурой:
где R может представлять собой циклический, ароматический, алифатический, линейный, разветвленный изоцианурат, биуретовый триизоцианат или замещенный углеводородный фрагмент, содержащий от примерно 1 до примерно 20 атомов углерода.
5. Покрытие по п. 1, отличающееся тем, что указанное покрытие получено по способу, включающему:
нанесение смеси реагентов, содержащей триизоцианат и перфторполиэфирдиоловое соединение, содержащее этоксилированный промежуточный блок, на субстрат;
обработку смеси реагентов в первом цикле отверждения при температуре примерно 130°С течение примерно 30 минут; с последующей обработкой покрывающей смеси реагентов во втором цикле отверждения при температуре примерно 290°С в течение примерно 30 минут
при этом получение смеси реагентов включает:
смешивание триизоцианата и гидроксил-функционализированного перфторполиоксиалкана при температуре примерно 71°С.
6. Струйная печатающая головка, выполненная с возможностью вывода водных чернил, содержащая:
переднюю поверхность, имеющую расположенное на ней антисмачивающее низкоадгезионное покрытие по п. 1, при этом выпущенная капля водных чернил демонстрирует малый угол трения и большой угол контакта с передней поверхностью печатающей головки, имеющей указанной покрытие, при этом малый угол трения составляет менее примерно 30°, а угол контакта составляет более примерно 40°.
7. Струйная печатающая головка по п. 6, отличающаяся тем, что передняя поверхность содержит сопловую пластину, содержащую нержавеющую сталь или полиимид.
8. Струйная печатающая головка по п. 6, отличающаяся тем, что угол контакта равен более примерно 55°, и при этом угол трения равен менее примерно 20°.
9. Струйная печатающая головка по п. 6, отличающаяся тем, что давление протекания сохраняется на уровне более 1,5 дюйма водяного столба.
10. Способ снижения протекания, смачивания или адгезии на передней поверхности струйной печатающей головки, выполненной с возможностью вывода водных чернил, включающий:
нанесение антисмачивающего низкоадгезионного покрытия на переднюю поверхностью струйной печатающей головки,
вывод капли водных чернил, содержащих поверхностно-активное вещество, из печатающей головки, при этом каплям водных чернил демонстрирует угол контакта более примерно 40° и угол трения менее примерно 30° с поверхностью указанного покрытия.